(57)【要約】      （修正有）【課題】複雑な形状の装飾物を正確に、迅速かつ容易に製作できる、時計又は宝飾品のピース用の装飾要素を製作する方法を提供する。【解決手段】本方法は、ベース基板を用意するステップと、ベース基板上に、プログラムされたパターンの型又は装飾区画６を微細加工するステップと、型又は装飾区画６を少なくとも１つのフィラー材料７で充填して、装飾要素１を得るステップと、を有している。フィラー材料は、エポキシ樹脂であってもよく、型又は装飾区画６は、はんだペースト又は粉体を溶融して固化することにより得られる。装飾要素１は、例えば、腕時計ダイアルであってもよい。【選択図】図３
2016118537.tif 000002
【特許請求の範囲】
【請求項１】
時計又は宝飾品のピース用の装飾要素（１）を製作する方法であって、前記方法は、
−ベース基板（２）を用意するステップと、
−前記ベース基板（２）上に、ポジティブ型又はネガティブ型の感光性樹脂(４)の層を堆積させるステップと、
−前記感光性樹脂（４）上に、作製しようとするパターンの輪郭マスク（５）を設置するステップと、
−前記マスク（５）を通して前記樹脂（４）を照射するステップと、
−前記感光性樹脂が前記ポジティブ型である場合は、前記樹脂（４）の照射部分を除去し、又は、前記感光性樹脂が前記ネガティブ型である場合、前記樹脂（４）の非照射部分を除去するステップと、
−前記樹脂（４）の除去された部分（４ａ）を、少なくとも１つのはんだペースト又は粉体（６）で充填して、区画又は型を製作するステップと、
−前記ベース基板（２）、前記樹脂（４）及び前記はんだペースト又は粉体（６）で形成された組立品を加熱し、前記はんだの固化の前に、前記はんだペースト又は粉体（６）を溶融させるステップと、
−全ての前記樹脂（４）を除去するステップと、
−前記型又は装飾区画（６）を少なくとも１つのフィラー材料（７）で充填して、前記装飾要素（１）を得るステップと、を有することを特徴とする方法。
【請求項２】
時計又は宝飾品のピース用の装飾要素（１）を製作する方法であって、前記方法は、
−ベース基板（２）を用意するステップと、
−前記ベース基板（２）上に、ポジティブ型又はネガティブ型の感光性樹脂（４）の層を堆積させるステップと、
−前記感光性樹脂（４）上に、作製しようとするパターンの輪郭マスク（５）を設置するステップと、
−前記マスク（５）を通して前記樹脂（４）を照射するステップと、
−前記感光性樹脂が前記ポジティブ型である場合は、前記樹脂（４）の照射部分を除去し、又は、前記感光性樹脂が前記ネガティブ型である場合、前記樹脂（４）の非照射部分を除去するステップと、
−物理気相堆積法又は化学気相堆積法により、１層以上の金属層を、前記樹脂（４）の除去された部分（４ａ）に堆積させるステップと、
−全ての前記樹脂（４）を除去するステップと、
−単数又は複数の前記金属層の上に、少なくとも１つのはんだペースト又は粉体（６）を堆積させるステップと、
−前記はんだペースト又は粉体（６）を溶融して、単数又は複数の前記金属層を濡らすのみの液状はんだを取得し、そして前記液状はんだを固化することにより、所望のパターンで区画又は型を形成するステップと、
−前記型又は装飾区画（６）を少なくとも１つのフィラー材料（７）で充填して、前記装飾要素（１）を得るステップと、を有することを特徴とする方法。
【請求項３】
時計又は宝飾品のピース用の装飾要素(１)を製作生成する方法であって、前記方法は、
−ベース基板（２）を用意するステップと、
−前記ベース基板（２）上に、ポジティブ型又はネガティブ型の感光性樹脂(４)の層を堆積させるステップと、
−前記感光性樹脂（４）上に、作製しようとするパターンの輪郭マスク(５)を設置するステップと、
−前記マスク（５）を通して前記樹脂（４）を照射するステップと、
−前記感光性樹脂が前記ポジティブ型である場合は、前記樹脂（４）の照射部分を除去し、又は、前記感光性樹脂が前記ネガティブ型である場合、前記樹脂（４）の非照射部分を除去するステップと、
−物理気相堆積法又は化学気相堆積法により、１層以上の非導電性層を、前記樹脂（４）の除去された部分（４ａ）に堆積して、区画又は型の作成のための相補的パターンを画定するステップと、
−全ての前記樹脂（４）を除去するステップと、
−単数又は複数の前記非導電性層の除去された部分に、少なくとも１つのはんだペースト又は粉体(６)を堆積させるステップと、
−前記はんだペースト又は粉体（６）を溶融及び固化して、前記区画又は型を形成するステップと、
−前記型又は装飾区画（６）を少なくとも１つのフィラー材料（７）で充填して、前記装飾要素（１）を得るステップと、を有することを特徴とする方法。
【請求項４】
前記樹脂層（４）が堆積される前に、物理気相堆積法若しくは化学気相堆積法により、又は、陰極スパッタリングにより、少なくとも１層の金属層等の導電層を、前記ベース基板（２）の表面上に堆積させることを特徴とする、請求項１〜３のいずれかに記載の装飾要素（１）を製作する方法。
【請求項５】
用いられる前記はんだペースト又は粉体（６）は、金属はんだペースト又は粉体であることを特徴とする、請求項１〜３のいずれかに記載の装飾要素（１）を製作する方法。
【請求項６】
用いられる前記はんだペースト又は粉体（６）は、３８０℃より低い低温はんだペースト又は粉体であることを特徴とする、請求項５に記載の装飾要素（１）を製作する方法。
【請求項７】
前記金属粉体又は粉体（６）は、金及びスズの混合物、又は、第１の粉体である金並びにスズ及び第２の粉体である金の混合物で形成されることを特徴とする、請求項６に記載の装飾要素（１）を製作する方法。
【請求項８】
前記はんだペースト又は粉体（６）は、Ａｕ−Ｓｉ又はＡｕ−Ｇｅ又はＡｕ−Ｓｂ又はＡｕ−Ｇａ又はＡｕ−Ｇａ−Ｉｎ合金の共晶組成で形成されることを特徴とする、請求項１〜３のいずれかに記載の装飾要素（１）を製作する方法。
【請求項９】
用いられる前記はんだペースト又は粉体（６）は、金属粉体及びセラミック粒子の混合物を含むことを特徴とする、請求項１〜３のいずれかに記載の装飾要素（１）を製作する方法。
【請求項１０】
前記はんだペースト（６）は、少なくとも１つの有機添加物又はバインダーを含む少なくとも１つの金属粉体で形成されることを特徴とする、請求項１〜３のいずれかに記載の装飾要素（１）を製作する方法。
【請求項１１】
前記型の壁又は前記区画の壁に保持される前記型又は装飾区画（６）を、固化された前記前記フィラー材料（７）で充填した後、機械加工又は選択溶解操作を実行して、金属、セラミック、陶性合金又は半導体材料製である前記ベース基板（２）を除去することを特徴とする、請求項１〜３のいずれかに記載の装飾要素（１）を製作する方法。
【請求項１２】
前記ベース基板（２）に対して、その表面に凹部を形成し、前記基板の前記区画（６）同士の間の凹部が形成された表面に対する前記フィラー材料（７）の機械的な接着性を向上させることを特徴とする、請求項１〜３のいずれかに記載の装飾要素（１）を製作する方法。
【請求項１３】
ミクロホール又は凹部を、前記仕切り又は型（６）内に製作することにより、前記フィラー材料（７）の機械的な接着性を向上させることを特徴とする、請求項１〜３のいずれかに記載の装飾要素（１）を製作する方法。
【請求項１４】
前記装飾要素は、プログラムされたパターンで微細加工された型又は装飾区画（６）の壁に保持されるフィラー材料（７）を含むことを特徴とする、請求項１〜１３のいずれかに記載の装飾要素（１）を製作する方法。
【請求項１５】
前記型又は装飾仕切り（６）は、金属又は金属及びセラミック材料ではんだ付け操作によって得られること、及び、前記フィラー材料（７）は、エポキシ樹脂等のコールドエナメルであること、を特徴とする、請求項１４に記載の装飾要素（１）を製作する方法。
【請求項１６】
前記フィラー材料（７）は、着色顔料を含む熱硬化性ポリマーであり、１区画毎に色が異なっていることを特徴とする、請求項１５に記載の装飾要素（１）を製作する方法。
【請求項１７】
前記装飾要素は、時計文字盤であることを特徴とする、請求項１４に記載の装飾要素（１）を製作する方法。
【発明の詳細な説明】
【技術分野】
【０００１】
本発明は、時計又は宝飾品のピースのための、少なくとも１つの装飾要素を製作する方法に関する。また、本発明は、当該製造方法によって得られる装飾要素に関する。
【背景技術】
【０００２】
時計又は宝飾品のピースの要素又は部品を装飾する目的で、部品上に一組のセル又は区画を作製した後に、エナメル加工を、部品の表面上に施してもよい。これは、ホットエナメル加工としてもよい。この、「クロワゾネ」として知られている従来の技術は、多数のエナメル加工技術の１つであり、とりわけ主要な技術は、「グリザイユ」、ドライなアップリケ、エナメルの絵付け、「シャンルベ」、「バスタイユ」、「プリカジュール」、レリーフエナメル加工、「パイヨネ」等と名付けられるものである。
【０００３】
この従来の装飾的な技術の原理は、メタルワイヤ区画壁で形成されたデザインを手作業で作製することと、その後、金属又はセラミック支持体上で、該区画を、透明な又は不透明なエナメルの連続した層で充填すること、とから成る。エナメルとして知られているガラス質の物質の原料は、主にシリカであり、これは高純度の砂、長石、ペグマタイト、チョーク、石灰、及びときにカオリン、の形態であり、金属化合物と関連して、エナメルにその色を与える。要素の表面上に堆積されるこの物質は、それが金属又はセラミック部品に融着及び付着するまで、焼成される。様々な手作業のステップによって装飾を作製するプロセスは長時間を要し、そして、１つの部品から次の部品へは同一の手法では再現されることができず、これは欠点である。
【０００４】
「クロワゾネ」ないし仕切りの技術の場合では一般に、装飾要素を作製するために必要とされるステップの数が膨大になる。そこでは、手作業で装飾模様を作製する前に、紙上又はコンピュータ上に直接デザインを描画することが必要となり、特にメタルワイヤをベースとして図面に裁置することが必要となる。金属又はセラミック又は陶性合金の支持体上への図面の複製は、一般に、手彫刻、機械彫刻又はフリーハンドの彫刻により達成される。支持体は、その後エナメル層でエナメルコーティングすることができ、このエナメル層は、透明であっても透明でなくてもよい。装飾物のパターンはその後、支持体上に配置されて固定されてセル又は仕切壁を形成し、これらは同じ高さにされる。続いて、エナメル等のフィラー材料を区画内に挿填し、通常はエナメルコーティングされた支持体を焼成する必要がある。エナメルコーティングされた部品を炉から除去した後、研摩操作を行ってもよい。装飾要素を製作するこの方法は、膨大なステップ数を必要とするので、この種の装飾要素を製作するための欠点となってしまう。
【０００５】
この点で、参照することができる文献としては、欧州特許ＥＰ２３８０８６４Ｂ１号があり、その特許文献では、少なくとも１つの金属装飾物をちりばめたセラミック要素を製造する方法が記載される。先ず、レーザー光線によってセラミック材料にエッチングを行い、１つ以上の凹部を得る。次いで、気相堆積法により各凹部内に金属層を堆積し、そして自触媒作用により接着層を形成する。その後、装飾層を、接着層上で電気メッキして、要素の装飾物を完成させる。セラミック材料製の各凹部を金属層で充填して、装飾要素を形成することは複雑となり、そしてそれは欠点である。さらに、金属層の気相堆積のみによる装飾物では、十分な厚さの装飾層を製作することができない。
【０００６】
スイス国特許出願公開公報ＣＨ７０７５３３Ａ２号は、刺繍で装飾される時計文字盤を製造する方法を記載する。先ず、デカールエッチングを、布キャンバス又は刺繍に施す。オーバレイ又はコピーシートを所望のデザインに穿孔した後、粉体をオーバレイ上に撒き広げる。次いで、所定のデザインをカンバスにプリントし、このプリントの工程に続いて、刺繍操作のために、このデザインを浮き上がらせる。刺繍が終わったら、装飾カンバスを、支持体、例えば時計文字盤等に接着させる。また、この方法では、時計ダイアルを装飾するためのステップ数は膨大となり、そしてそれは欠点となる。さらに、この方法で複雑な形状の装飾物を作製することは不可能であり、また、装飾物の接着は一般に、長期間に対しては信頼性が低い。
【０００７】
米国特許出願公開公報２０１１／０２０３９３４Ａ１号及び２０１１／０３０３５４６Ａ１号には、金属ミクロ構造を製作する方法が記載される。かかる金属ミクロ構造を得るため、異種ＬＩＧＡ法が用いられる。ここでは先ず、ベース基板上に、金属接着層を蒸着する必要があり、そして、感光性樹脂層を、フォトリトグラフィによって構築する。
次いで、樹脂層から除去された部分に、金属接着層上での電解成長により、金属のデザインを製作する。最後に、ベース基板と同様に、樹脂層を除去して、前記金属ミクロ構造を得る。ＬＩＧＡ方法では、金属ミクロ構造の構築が電解成長によるため、装飾要素を、迅速かつ容易に製作することは不可能であり、そしてそれは欠点である。
【０００８】
欧州特許出願公開公報第２３１６２９９Ａ１号には、時計又は宝飾品のピース及びこれらを製作する方法が記載される。このピースは、レリーフ装飾物を具備する金属ベース構造と、この構造の表面上に接着層を介して付設したエラストマー層とを含む。この装飾デザインは、粉砕、又は化学腐食又はレーザー、又はスタンピングによって得られるものの、複雑な形状の装飾物を正確に、迅速かつ容易に提供することができず、そしてそれは欠点である。
【先行技術文献】
【特許文献】
【０００９】
【特許文献１】欧州特許第２３８０８６４Ｂ１号
【特許文献２】スイス国特許出願公開公報ＣＨ７０７５３３Ａ２号
【特許文献３】米国特許出願公開公報２０１１／０２０３９３４Ａ１号
【特許文献４】米国特許出願公開公報２０１１／０３０３５４６Ａ１号
【特許文献５】欧州特許出願公開公報第２３１６２９９Ａ１号
【発明の概要】
【発明が解決しようとする課題】
【００１０】
したがって、本発明の目的は、前述の先行技術の欠点を克服する時計又は宝飾品のピース用の装飾要素を製作する方法を提案することにより、かかる装飾要素の製造を容易にするとともに、その再現性を高めることにある。
【課題を解決するための手段】
【００１１】
この目的を達成するために、本発明は、時計又は宝飾品のピースのための装飾要素を製作する方法に関し、これは独立請求項１〜３に記載の特徴を含む。装飾要素を製作する方法の特定のステップは、本文書に添付される従属請求項により定義される。
【００１２】
装飾要素を製作するための、この方法の利点の１つは、限られた数の製作ステップで、複雑な形状の二次元又は三次元装飾物を容易に製作可能にすることにある。この装飾物は、金属、セラミック、又は、サーメット等の陶性合金物の上に直接、かつ工業的規模で、製作することが可能である。装飾物への接着性を向上させるため、装飾物の材料と同系統の材料である金属又はセラミック又はサーメット層で、ベース基板を処理してもよい。装飾物を、コンピュータで予め描画し又は予めプログラムすることにより、超微小かつ再現可能な装飾物を作製することが可能になる。
【００１３】
装飾要素を製作するための、この方法の利点の１つは、基板上のオープンな樹脂部分内及び描画された装飾物のパターン内に、はんだペースト又は粉体を堆積させることにより、区画又は型を、ベース基板上に得ることができることにある。はんだペースト又は粉体は、金属又はセラミックで形成し得るベース基板の表面上に直接、又は、ベース基板の表面上に形成される導電層の上に、堆積させることができる。はんだペースト又は粉体をオープンな樹脂部分に挿填し、続いて、はんだが固まる前に、これを加熱して溶融させる。装飾要素が設置され得る時計の金属部品の色を考慮して、あらゆる金属組成物を、はんだに用いることができる。最後に、樹脂は、化学エッチングによって容易に除去することができ、低温はんだによって得られた区画は、装飾物のためにフィラー材料で充填される。
【００１４】
有利な点は、このフィラー材料は、イミテーションエナメルとして定義されるコールドエナメルとしてもよいことである。このコールドエナメル加工技術に対して、着色顔料を含む熱硬化性のポリマーであるエポキシ樹脂を用いる。エポキシ樹脂を区画内に挿填した後、これを乾燥する。フィラー材料として、区画を形成するために用いた材料の融点より低い融点を有するセラミック又は陶性合金粉体を用いることは可能である。
【００１５】
この目的を達成するために、本発明はまた、装飾要素を製作する方法によって得られる装飾要素に関し、そしてそれは独立請求項１４に記載の特徴を含む。装飾要素の特定の実施形態は、本文書に添付される従属請求項に定義される。
【図面の簡単な説明】
【００１６】
時計又は宝飾品のピースのために装飾要素を製作するための方法及びこれにより得られる装飾要素の目的、利点及び特徴は、以下の図面を参照してなされる詳細な説明により明らかにされる。
【図１】図１ａ〜図１ｇは、本発明によって時計部品又は宝飾品のピース用装飾要素を製作するための異なるステップを示す断面図である。
【図２】図２は、本発明によって製作された区画又は壁を有する時計部品又は宝飾品のピースの要素を示す。
【図３】図３は、本発明によってフィラー材料を充填するステップ及びこれを硬化するステップの後の、時計部品又は宝飾品のピースの要素を示す。
【発明を実施するための形態】
【００１７】
以下の説明では、時計又は宝飾品要素の装飾パターンを製作するための、現状技術で周知であるあらゆる技術を、簡略化した形式で言及することとする。装飾パターンには、微細加工技術として定義される技術によりベース基板上に付設される区画又は型に関する。
【００１８】
好ましくは、本発明は特に、「クロワゾネ」及び「プリカジュール」技術といった特定のステップに対する量産プロセスの適用に関する。これらの２つの技術では、例えば、最初にメタルワイヤ又はメタルストリップで区画を作製することで得られたボリュームパターンを、エナメルコーティングすることが可能である。これらの区画は、好ましくはベース基板上に設置され、このベース基板は、金属又はセラミック、又はサーメット等の陶性合金、又は、下記に示されるその他の材料であってもよい。
【００１９】
時計又は宝飾品のピースのために装飾要素を製作する方法は、微細加工技術により、このベース基板上に区画又は壁又は型を作製する第１の必須のステップを含む。ベース基板は、結晶性又はアモルファス金属材料、セラミック、半導体、サーメット又はあらゆる他の材料製であってもよい。セラミックに関し、これは、アルミナ、ジルコニア、酸化マグネシウム、窒化ホウ素、窒化ケイ素、炭化ケイ素、チタン酸アルミニウム及び窒化アルミニウム又はその他の種類のセラミックに関連する。ベース基板は、クォーツ、ガラス、サファイヤ、コランダム又はその他の種類の貴石で製作することも可能である。型又は区画の材料は、ベース基板のそれと同じであってもよい。
【００２０】
区画によって画定される装飾模様は、先ず、コンピュータで描画され又はプログラムされ、そして、保存された図面又はパターンのデータは、前記区画を製作するために、微細加工機械に送信される。その後、フィラー材料で区画を充填する操作が実行され、このフィラー材料は、好ましくはコールドエナメルであってもよく、このコールドエナメルは、着色顔料、金属合金、又はセラミック若しくはサーメットをも含む熱硬化性のポリマーである。エナメルは、区画内に、焼成されない状態で堆積又は設置されてもよく、また、イミテーションエナメルとして画定される。
【００２１】
図１ａ〜１ｇは、時計又は宝飾品のピース用の装飾要素を得るために、ベース基板２上に装飾物を製作するために必要な全てのステップを概略的に示す。これを達成するため、先ず、ベース基板２を準備し、これは、金属、セラミック又は陶性合金製であってもよい。また、シリコン又はヒ化ガリウム等の半導体ベース基板を有することを想定することもできる。
【００２２】
図１ａに示す第１のステップでは、少なくとも１層の導電層３を、ベース基板２の表面上に堆積させる。この導電層３は、ＰＶＤ又はＣＶＤ技術により、又は、陰極スパッタリングにより堆積される薄い金属層であってもよい。同じ材料の、又は、１層毎に異なる材料の、いくつかの連続した導電層３を堆積させることも可能である。しかしながら、ベース基板２が金属、典型的に銅製である場合、又は下記に説明するように活性はんだを用いる場合は、この第一段階は行わなくともよい。
【００２３】
図１ｂに示す第２のステップでは、感光性樹脂４を、ベース基板２の表面上、又は、導電層３上に堆積させる。この感光性樹脂４は、ポリイミドＰＭＭＡ（ポリメチルメタクリート）ベースの樹脂であってもよく、又は、参照名ＳＵ−８の下でシェルケミカル社から入手可能な八官能基性エポキシド化ノボラック樹脂及びトリアリールスルホニウム塩の中から選択される光重合開始剤であってもよい。この感光性樹脂４は、紫外線（ＵＶ）放射により光重合させてもよい。
【００２４】
図１ｃに示す第３のステップでは、要素のベース基板２上に製作されるべきパターンの輪郭マスク５を、樹脂４上に配置する。マスク５は、ガラス板であってもよく、この上に、製作されるべきパターンに従って、マスキング層が不透明な部分及び透明な部分で形成される。例えばＵＶタイプの光放射を、マスク５に向けて、樹脂４の露出部分に照射する。ネガティブ型感光性樹脂であるこの種の樹脂４を用いる場合は、非照射部分を、図１ｄで示される第４のステップで、物理的又は化学的手段により除去することができる。これにより、樹脂４の除去された部分４ａで、区画又は型の形状を画定することが可能になる。
【００２５】
製作しようとするパターンにより、不透明部分及び透明部分を含むマスキング層を有するマスク５と共に、ポジティブ型感光性樹脂４を用いてもよいことに、留意すべきである。このマスクは、ネガティブ型樹脂４で用いられるマスクを反転したものである。この場合、これは、第４のステップで除去される樹脂の照射を受けた部分である。
【００２６】
図１ｅに示す第５のステップでは、ベース基板２上の、又は導電層３上の、樹脂４のオープンな部分４ａを、はんだペースト又は粉体６で充填する。はんだペースト又は粉体６は一般に、金属又は金属合金で形成され、そしてそれは好ましくは、感光性樹脂の溶融点より低い融点、すなわち３８０℃未満、を有している。はんだペースト６は一般に、添加剤又は有機結合剤を有する粉体で形成される。用いられる金属粉体は、例えば、金及びスズ（Ａｕ−Ｓｎ）の混合物でもよく、又は、第１の粉体としての金及びスズ並びに第２の粉体としての金の、２つの粉体の混合物であってもよい。低温はんだペースト又は粉体は、融点が約３６３℃のＡｕ−Ｓｉ組成物、融点が約３６１℃のＡｕ−Ｇｅ、融点が約３６０℃のＡｕ−Ｓｂ又は融点が約３４０℃のＡｕ−Ｇａ合金及び融点が約３２５℃のＡｕ−Ｇａ−Ｉｎ合金の、共晶合金で形成されていてもよい。さらに、貴金属元素を含まずかつＳｎ、Ｓｎ−Ｐｂ又はＩｎを含む、その他の種類のはんだ組成物を、約３８０℃の融点で用いてもよい。
【００２７】
また、金属粉体及びセラミック粒子の混合物で形成されるはんだペースト又は粉体６を用いることを想定することも可能である。金属粉体は、容易に溶融可能でかつセラミック粒子を接着させる混合物の一部である。この種の混合物は、複合体の外観を呈しつつ、製作される区画の硬度を上昇させる利点を有する。
【００２８】
図１ｅに示す第６のステップにおいても、とりわけベース基板２、樹脂４及びはんだペースト、又は、樹脂４のオープンな部分４ａに挿填される粉体６で形成される組立品を加熱して、区画内のはんだペースト又は粉体６を溶融させる。その後、はんだペースト又は粉体を固化させる。区画内の液状はんだの毛細管現象により、前記低温はんだは良好な接着をするようになり、かつ、区画内の全てのスペースを完全に充填する。金属はんだペーストの場合は、有機添加物又は添加剤を、焼成により除去し、又は蒸発させる。
【００２９】
図１ｆに示す第７のステップでは、感光性樹脂４の全てを除去する。この樹脂除去ステップの後に、金属区画６を含む要素が得られる。この要素は、例えば、そのパターンが図２に三次元図で示される時計文字盤の形態で示される。
【００３０】
図１ｇに示す第８のステップでは、各区画６同士の間の空隙をフィラー材料７で充填させ、このフィラー材料は好ましくは、コールドエナメル又は、着色顔料を含むエポキシ樹脂等のイミテーションエナメルであってもよい。装飾要素を作製するために、異なるフィラー材料７の色を選択して、区画６を充填してもよい。製作方法の終わりに、このイミテーションエナメルを乾燥及び固化することにより、装飾要素１を形成する。
【００３１】
他の種類のフィラー材料７、例えば金属又は金属合金等を、区画と区画の間の空隙にペースト又は液状の形態で挿填し、次いで固化してもよい。フィラー材料としてセラミック又はサーメットを用いて、固化操作の前に、区画と区画の間に粉体又は液状の形態でこれを配置することは、想定されてもよい。仕上げられた後、図３の上面図に示すように、装飾要素１は、時計文字盤の形態をとってもよい。
【００３２】
無論、第８のステップの後、ベース基板２を除去することも可能であり、このベース基板は、例えば金属若しくはセラミック、若しくは陶性合金、又は半導体材料製で、機械加工又は選択溶解操作により製作される。この場合、このように得られる装飾要素１は、デザイン構造６によって包囲されるエポキシ樹脂７製のエナメルの部分７を有する。また、ベース基板２に対して、特にレーザー光線により凹部を形成し、区画と区画の間のフィラー材料７の機械的な接着を向上させてもよいことに留意すべきである。ミクロホール又は凹部を区画内に製作することにより、フィラー材料７の適切な接着を確保する。はんだペースト又は粉体が樹脂のオープンな部分に挿填される前に、これらの操作が実行される。フィラー材料７の厚さを変えて、二次元の又は三次元の装飾パターンを得ることが想定されてもよい。
【００３３】
変形例の実施形態では、方法の第５のステップにおいて、樹脂４のオープンな部分４ａ内に、１つ以上のＰＶＤ又は電解金属層を堆積させることは、想定されてもよい。続いてこの樹脂を除去してもよく、そして、はんだペースト又は粉体６を、ベース基板２上に堆積された単数又は複数のＰＶＤ又は電解導電層上に堆積させる。はんだペースト又は粉体６を、装飾物のパターン内の導電層上で溶融する。液状のはんだは、金属化領域を濡らすのみであり、ベース基板２は濡らさず、そしてそれは、この場合ベース基板はセラミックであるため、はんだペースト又は粉体が所望のパターン及び適切な厚さで固化した後に、区画が作製される。その後、フィラー材料７を区画に挿填し、上記と同じ操作を実行して、装飾要素１を製作する。
【００３４】
前記の変形実施形態では、樹脂が除去されたとすれば、はんだペースト又は粉体は低い融点を有する必要は無いことに、留意すべきである。しかしながら、はんだの融点は、加熱の前にはんだが堆積されるベース基板の融点より低くする必要がある。
【００３５】
無論、この変形実施形態では、金属ベース基板を有することが想定されてもよいのであるが、その場合、ＰＶＤ又はＣＶＤにより、酸化物又は窒化物等の非金属層を少なくとも１層、金属はんだペースト又は粉体が堆積される装飾パターンの周りに、堆積させることが必要である。ベース基板が金属であるため、ＰＶＤ又はＣＶＤによりその他の導電層を堆積させることはない。これを達成するため、ベース基板上への感光性樹脂の堆積の後、樹脂には、形成しようとするパターンのマスクを通して、紫外線ビームを照射する。単数又は複数の非金属層を堆積させるため、及び、区画又は型の製作のための相補的パターンを画定するため、樹脂の非照射部分を、例えば除去する。単数又は複数の非金属層が堆積されたら、全ての樹脂を除去することができる。その後直ちに、はんだペースト又は粉体を、単数又は複数の非導電性層が除去された部分に堆積させる。はんだを溶融し、そして固化して、区画又は型を形成する。最後に、区画と区画の間の空隙に、フィラー材料を充填して、装飾要素を得ることができる。
【００３６】
当業者は、ここに与えられた記載から、時計又は宝飾品のピースのために装飾要素を製作する方法のいくつかの変形例を、特許請求の範囲により定義される本発明の要旨を逸脱しない範囲で、想到することができる。装飾要素は、時計の針又は日付ディスク、又は、時計の他の部品、例えば第２のホイール、又は、振動重り、若しくは時計ケースの後蓋、であってもよい。
【符号の説明】
【００３７】
１  装飾要素
２  ベース基板
３  導電層
４  感光性樹脂
５  輪郭マスク
６  はんだペースト又は粉体
７  フィラー材料
【図１】
2016118537.tif 000003
【図２】
2016118537.tif 000004
【図３】
2016118537.tif 000005